(57)【特許請求の範囲】
【請求項１】
懸濁重合で合成されたアクリルエラストマー（Ａ）、熱硬化性成分（Ｂ）、ピロガロール（Ｃ）、ホスフィン酸金属塩（Ｄ）、無機充填剤（Ｅ）及びシリコンオリゴマー（Ｆ）を含むフレキシブルプリント配線板用接着剤組成物。
【請求項２】
ホスフィン酸金属塩（Ｄ）が、ホスフィン酸アルミニウム塩、ホスフィン酸カルシウム塩、ホスフィン酸亜鉛塩のうちいずれか１種類もしくは、２種類以上である、請求項１に記載のフレキシブルプリント配線板用接着剤組成物。
【請求項３】
請求項１又は２のいずれかに記載のフレキシブルプリント配線板用接着剤組成物を、基材フィルム表面に、塗布乾燥してなる、カバーレイフィルム。
【発明の詳細な説明】
【技術分野】
【０００１】
本発明は、ハロゲンフリーでありながら、難燃性を有し、鉛フリーはんだに対応可能な、リフローはんだ耐熱性をもつフレキシブルプリント配線板（以下、「ＦＰＣ」と言う。）用接着剤組成物およびそれを用いたカバーレイフィルムに関する。
【背景技術】
【０００２】
携帯電話等、小型の電子機器に使用されるＦＰＣでは、廃棄した際の燃焼によるダイオキシン問題から、使用材料のハロゲンフリー化が進んでいる。しかしながら、近年の電池の安全性等の問題から、高い難燃性も同時求められている。
【０００３】
更に、近年のＦＰＣ実装では、環境負荷を低減するため、鉛フリーはんだを用いるようになり、これに伴いはんだの溶融工程でリフロー炉の設定温度を高くしなければならず、従来の接着フィルムではこの温度に対応できず、フクレ、ハガレ等が発生しやすく、耐熱性の向上が求められている。
このようなものとしては、例えば、はんだ耐熱性、接着力等を向上させた、フレキシブルプリント配線板用接着剤組成物として、エポキシ樹脂等と反応しうる官能基を有するエラストマー、マイクロカプセル型硬化剤、無機充填剤、シリコーンオリゴマーを含む、接着剤組成物が開示されている（特許文献１参照。）。
【０００４】
また、ハロゲンフリーで難燃性を持たせるための手段として、燐酸エステルが一般的に用いられるが、燐酸エステルは液体か、もしくは軟化点の低い固形であることから、カバーレイフィルムとした際に、燐酸エステルがブリードするという問題点を有している。また、燐酸が発生してＦＰＣの回路の銅を腐食し、電気特性を低下させるおそれがある。
【０００５】
また、耐熱性を向上させる手法としては、樹脂の高Ｔｇ（ガラス転移温度）化等が提案されているが、はく離接着強さが低下してしまい、フィルムが硬く作業性が劣る等の問題があり、上記特性を充分に満足させるためには、樹脂の改良だけでは不充分となってきている。
【０００６】
さらに、耐熱性を向上させるための他の手法として、無機充填剤を併用する方法がある。しかし、通常、無機充填剤を樹脂ワニスに配合すると、分散性や、無機充填剤が沈降する問題がある。また、沈降が著しい場合には、無機充填剤が容器の底に溜まり、凝集等により固まってしまい、撹拌だけでは充分な分散が困難となる。
【０００７】
充填剤の分散性を向上させる手法としては、カップリング剤等の表面処理剤により、予め表面処理した充填剤を用いる方法がある（特許文献２〜４参照）。しかしながら、市販されている表面処理充填剤の種類が非常に限られているため、各種樹脂配合系に適した表面処理充填剤を選択するのは困難であった。
一方、更なる機能性向上を目的として、樹脂材料への充填剤の配合量は、増加する傾向にある。充填剤の配合量の増加に伴い、上記の沈降はますます顕著となり、これまで以上に優れた分散性やチキソトロピー性が必要となる。これら特性を満足させることは、従来行われているカップリング剤による処理方法では困難となってきている。
【先行技術文献】
【特許文献】
【０００８】
【特許文献１】特開２０１０−７４０５０号公報
【特許文献２】特開昭６３−２３０７２９号公報
【特許文献３】特公昭６２−４０３６８号公報
【特許文献４】特開昭６１−２７２２４３号公報
【発明の概要】
【発明が解決しようとする課題】
【０００９】
本発明は、上記従来技術の問題点に鑑みてなされたものであり、その目的とするところは、ハロゲンフリー難燃性を有し、鉛フリーはんだに対応可能な高い耐熱性を有するＦＰＣ用接着剤組成物及びカバーレイフィルムを提供することである。
【課題を解決するための手段】
【００１０】
これら問題を、解決する為に鋭意研究を重ねた結果、フレキシブルプリント配線板用接着剤組成物において、懸濁重合で合成されたアクリルエラストマー（Ａ）、熱硬化性成分（Ｂ）、ピロガロール（Ｃ）、ホスフィン酸金属塩（Ｄ）、無機充填剤（Ｅ）及びシリコンオリゴマー（Ｆ）を成分として用いることで、ハロゲンフリーで難燃性を有し、鉛フリーはんだに対応できるリフローはんだ耐熱性をもつことを見出し、本発明を完成させるに至った。
【００１１】
即ち、本発明は、［１］懸濁重合で合成されたアクリルエラストマー（Ａ）、熱硬化性成分（Ｂ）、ピロガロール（Ｃ）、ホスフィン酸金属塩（Ｄ）、無機充填剤（Ｅ）及びシリコンオリゴマー（Ｆ）を含むフレキシブルプリント配線板用接着剤組成物に関する。
また、本発明は、［２］ホスフィン酸金属塩（Ｄ）が、ホスフィン酸アルミニウム塩、ホスフィン酸カルシウム塩、ホスフィン酸亜鉛塩のうちいずれか１種類もしくは、２種類以上である、前記［１］に記載のフレキシブルプリント配線板用接着剤組成物に関する。
また、本発明は、［３］前記［１］又は［２］のいずれかに記載のフレキシブルプリント配線板用接着剤組成物を、基材フィルム表面に、塗布乾燥してなる、カバーレイフィルムに関する。
【発明の効果】
【００１２】
本発明によれば、懸濁重合で合成されたアクリルエラストマー（Ａ）、熱硬化性成分（Ｂ）、ピロガロール（Ｃ）、ホスフィン酸金属塩（Ｄ）、無機充填剤（Ｅ）及びシリコンオリゴマー（Ｆ）を成分として含有したフレキシブルプリント配線板用接着剤組成物とすることにより、難燃で鉛フリーはんだに対応可能なリフローはんだ耐熱性をもつフレキシブルプリント配線板用接着剤組成物およびそれを用いたカバーレイフィルムを提供することができる。
そして、有機りん系難燃剤であるホスフィン酸金属塩によって、ハロゲンフリー難燃性を有し、還元剤であるピロガロールを併用することで、鉛フリーはんだに対応可能な高い耐熱性を有する、ＦＰＣ用接着剤組成物及びカバーレイフィルムを提供することができる。
【発明を実施するための形態】
【００１３】
以下、本発明の実施の形態を具体的に説明する。
本発明のフレキシブルプリント配線板用接着剤組成物に用いるアクリルエラストマー（Ａ）とは、通常、アクリルゴム、あるいは、アクリル酸アルキルエステル（メタアクリル酸エステルも含む、以下同様）を成分としている。また、アクリル酸アルキルエステルとしては、例えば、アクリル酸メチル、アクリル酸エチル、アクリル酸プロピル、アクリル酸ブチル、アクリル酸ヘキシル、アクリル酸２−エチルヘキシル、アクリル酸イソブチル、アクリル酸エチレングリコールメチルエーテル、アクリル酸シクロヘキシル、アクリル酸２−ヒドロキシエチル、アクリル酸２−ヒドロキシプロピル、アクリル酸イソボルニル、アクリル酸アミド、アクリル酸イソデシル、アクリル酸オクタデシル、アクリル酸ラウリル、アクリル酸アリル、アクリル酸Ｎ−ビニルピロリドン、メタクリル酸メチル、メタクリル酸エチル、メタクリル酸プロピル、メタクリル酸ブチル、メタクリル酸ヘキシル、メタクリル酸２−エチルヘキシル、メタクリル酸イソブチル、メタクリル酸エチレングリコールメチルエーテル、メタクリル酸シクロヘキシル、メタクリル酸２−ヒドロキシエチル、メタクリル酸２−ヒドロキシプロピル、メタクリル酸イソボルニル、メタクリル酸アミド、メタクリル酸イソデシル、メタクリル酸オクタデシル、メタクリル酸ラウリル、メタクリル酸アリル、メタクリル酸Ｎ−ビニルピロリドン、メタクリル酸ジメチルアミノエチル等が挙げられる。さらにアクリル酸２−ヒドロキシエチル、アクリル酸２ヒドロキシルプロピル、アリルアルコール等の水酸基を有する単量体、グリシジルアクリレート等のエピクロルヒドリン変成物のエポキシ基を有する単量体、カルボキシル基を有するビニル単量体、アクリロニトリル、スチレン等が挙げられる。これらの中から、通常、１種類または２種類以上を選択して使用できる。カルボキシル基を有するビニル単量体としては、例えば、アクリル酸、メタクリル酸、イタコン酸、クロトン酸、マレイン酸、無水マレイン酸等があげられるが、これらに限定されるものではない。
【００１４】
用いられるアクリルエラストマー（Ａ）としては、懸濁重合で合成されたものである。懸濁重合で合成することにより、塩析工程を必要とせず、マイグレー ション低下の原因となる乳化剤の影響を受けにくくなる。アクリルエラストマー（Ａ）において、懸濁重合により合成されたものとしては、アクリル酸メチル、 アクリル酸エチル、アクリル酸プロピル、アクリル酸ブチル、アクリル酸ヘキシル、アクリル酸、アクリル酸２−ヒドロキシエチル等が挙げられる。
【００１５】
本発明で使用される熱硬化性成分（Ｂ）としては、反応性、耐熱性の点から、エポキシ樹脂、又は、フェノール樹脂が好ましく、さらにその両方の混合物がより好ましい。なお、エポキシ樹脂、フェノール樹脂において、重量平均分子量、軟化点等は、特に制限されるものではない。
本発明で使用される熱硬化性成分（Ｂ）の含有量としては、懸濁重合で合成されたアクリルエラストマー（Ａ）１００質量部に対し、１０〜２００質量部が好ましく、５０〜１５０質量部がより好ましく、７０〜１２０質量部が特に好ましい。１０質量部以上であることにより、耐熱性等の効果が得られ、また、２００質量部以下であることにより、接着性等の効果が得られる。なお、２００質量部を超えると、接着性が低下するおそれがある。
【００１６】
エポキシ樹脂としては、ビスフェノールＡ型エポキシ樹脂、ビスフェノールＦ型エポキシ樹脂、ビスフェノールＳ型エポキシ樹脂等のビスフェノール型エポキシ樹脂、フェノールノボラック型エポキシ樹脂、クレゾールノボラック型エポキシ樹脂、ビスフェノールＡノボラック型エポキシ樹脂等のノボラック型エポキシ樹脂、脂環式エポキシ樹脂、脂肪族鎖状エポキシ樹脂、ビフェノールのジグリシジルエーテル化物、ナフタレンジオールのジグリシジルエーテル化物、フェノール類のジグリシジルエーテル化物、アルコール類のジグリシジルエーテル化物及びこれらのアルキル置換体、水素添加物等が例示される。エポキシ樹脂は、１種類のものを単独で用いても良いし、２種類以上を混合して用いても良い。
エポキシ樹脂は、加水分解塩素の含有量が５００ｐｐｍ以下のものが好ましい。加水分解塩素の含有量が５００ｐｐｍを超えると、耐電食性が劣化する等、フレキシブルプリント配線板用接着剤組成物の電気特性を低下させるおそれがある。
フェノール樹脂は、フェノール類とアルデヒドを酸またはアルカリを触媒として加え反応させたもので、フェノール類としては、フェノール、メタクレゾール、パラクレゾール、オルソクレゾール、イソプロピルフェノール、ノニルフェノール等が使用され、アルデヒド類として、ホルムアルデヒド、パラホルムアルデヒド、アセトアルデヒド、パラアセトアルデヒド、ブチルアルデヒド、オクチルアルデヒド、ベンズアルデヒド等が挙げられ、特に制限されるものではない。一般には、ホルムアルデヒドまたはパラホルムアルデヒドが使用される。この他に、植物油変性フェノール樹脂を用いることもできる。植物油変性フェノール樹脂は、フェノール類と植物油とを酸触媒の存在下に反応させ、ついで、アルデヒド類をアルカリ触媒の存在下に反応させることにより得られる。酸触媒としてはパラトルエンスルホン酸等が挙げられる。アルカリ触媒としては，アンモニア、トリメチルアミン、トリエチルアミン等のアミン系触媒が挙げられる。
【００１７】
本発明で使用されるホスフィン酸金属塩（Ｄ）としては、例えば、Ｌｉ、Ｎａ、Ｋ、Ｃｓ、Ｂｅ、Ｃａ、Ｍｇ、Ｓｒ、Ｂａ、Ａｌ、Ｓｂ、Ｃｄ、Ｍｎ、Ｆｅ、Ｃｏ、Ｎｉ、Ｃｕ及びＺｎ等の金属塩が挙げられ、これらのうち１種類もしくは、２種類以上使用する。また、本発明で使用されるホスフィン酸金属塩（Ｄ）としては、下記一般式（Ｉ）で表されるものが挙げられる。
【００１８】
【化１】
0005680997.tif 000002
【００１９】
例えば、前記式（Ｉ）中、Ｒ１、Ｒ２は、それぞれ、炭素数１〜６のアルキル基又は炭素数１２以下のアリール基であり、Ｍは、金属塩であり、カルシウム、アルミニウム又は亜鉛が好ましく、Ｍ＝アルミニウムのときｍ＝３であり、それ以外はｍ＝２である。
よって、本発明で使用されるホスフィン酸金属塩（Ｄ）としては、ホスフィン酸アルミニウム塩、ホスフィン酸カルシウム塩、ホスフィン酸亜鉛塩が好ましく、１種類もしくは、２種類以上使用するのがより好ましい。
【００２０】
また、ホスフィン酸アルミニウム塩の具体例としては、クラリアントジャパン株式会社製商品名：ＯＰ−９３０、ＯＰ−９３５及びＯＰ−９４０等を挙げることができる。
本発明で使用されるホスフィン酸金属塩（Ｄ）の含有量としては、懸濁重合で合成されたアクリルエラストマー（Ａ）と熱硬化性成分（Ｂ）の合計１００質量部に対し、０．１〜１００質量部が好ましく、１〜７０質量部がより好ましく、１〜５０質量部が特に好ましい。０．１質量部以上であることにより、無機難燃剤又は無機充填剤と併用することで、ＦＰＣ構成での難燃性が得られる。また、１００質量部を超えると、耐熱性の低下や電気特性低下が発生するおそれがある。
【００２１】
上記式（Ｉ）で表される化合物を接着剤組成物中に均一に包含させることで、熱的、化学的に安定な状態となる。また、前記化合物は、約３００〜４００℃の温度で気化してホスフィン酸化物イオンと、金属イオンとに分解されやすいことから、燃焼時において、カバーレイフィルム等の表面にホスフィン酸化物イオンが移行していく。そして、カバーレイフィルムの表面には、燃焼時の樹脂分解等に伴ない、スス成分（主に炭素成分）が生成・堆積し、金属イオンを取り込んで強化された、熱・酸素の遮断効果の高いチャー（熱分解残渣）が形成される。また、そのチャーの表面層には、リン化合物が析出し、リン化合物による難燃効果の高い拡散層（難燃層）が形成されるので、高い難燃性が得られる。そして、難燃剤成分は接着剤組成物中に安定して存在するため、難燃剤成分のブリードアウトが生じにくく少量であっても、難燃性を長期間付与できる。
【００２２】
本発明で使用されるピロガロール（Ｃ）は、純度９０質量％以上のものが好ましい。ピロガロールは、還元剤として機能し、耐熱性向上に効果がある。ピロガロールの作用により、フレキシブルプリント配線板の銅配線の酸化を防止し、あるいは、他の成分の影響や製造工程により酸化した銅配線をその還元効果により金属銅に戻すことによって、耐熱性を維持し、さらに接着性も向上する。
本発明で使用されるピロガロール（Ｃ）の含有量としては、懸濁重合で合成されたアクリルエラストマー（Ａ）と熱硬化性成分（Ｂ）の合計１００質量部に対し、０．１〜３０質量部が好ましく、１〜２０質量部がより好ましく、２〜１０質量部が特に好ましい。０．１質量部以上であることにより、耐熱性向上等の効果が得られる。また、３０質量部を超えると、はく離強さの低下が起こり、好ましくない。
【００２３】
本発明のフレキシブルプリント配線板用接着剤組成物は、無機充填剤（Ｅ）、シリコンオリゴマー（Ｆ）を含む。また、必要に応じ、硬化剤、硬化促進剤、有機溶媒等を配合してもよい。
本発明で使用される無機充填剤（Ｅ）として、水酸化アルミニウム、水酸化マグネシウム等の金属水酸化物、酸化アルミニウム、酸化カルシウム、酸化ケイ素等の金属酸化物が挙げられる。本発明においては、無機充填剤（Ｅ）として、特に水酸化アルミニウムを使用することが好ましい。水酸化アルミニウムは、イオン性不純物が少なく、低コストであることから、ＦＰＣを含め、電子材料用途として汎用されていることからより好適である。これらは、単独あるいは必要に応じて２種以上併用して用いることができる。
【００２４】
無機充填剤の形状、平均粒径については特に制限はなく、通常、平均粒径：０．０１〜５０μｍ、好ましくは０．１〜１５μｍのものが好適に用いられる。これらの無機充填剤（Ｅ）の配合量は、接着剤組成物の樹脂成分の固形分の合計１００質量部に対して１０〜２００質量部の範囲が好ましく、３０〜１５０質量部がより好ましく、５０〜１００質量部が特に好ましい。２００質量部を超えると、常態はく離接着強さが低下する傾向がある。また、１０質量部未満では、耐熱性の低下や流れ出し量が多くなりすぎて、プレス作業性に劣る傾向がある。なお、平均粒径は、例えば、レーザー回析式粒度分布測定法により、求めることが可能である。
【００２５】
さらに、無機充填剤（Ｅ）は、分散性を向上する目的で、シリコンオリゴマー（Ｆ）で表面処理をして用いられることが好ましい。無機充填剤（Ｅ）の表面処理としては、接着剤組成物中において、無機充填剤（Ｅ）とシリコンオリゴマー（Ｆ）を混合して行っても良い。あるいは、予め、シリコンオリゴマー（Ｆ）で表面処理した無機充填剤（Ｅ）を使用してもよい。なお、接着剤組成物中において、無機充填剤（Ｅ）の表面処理を行う場合には、最初に、無機充填剤（Ｅ）を有機溶媒に分散させた後、それに、シリコーンオリゴマー（またはその溶液）を添加し、その後、他の成分を添加することが好ましい。
【００２６】
本発明で使用される硬化剤は、通常、樹脂の硬化剤および硬化触媒として作用する。これらは、従来公知の種々のものを使用することができ、例えば、ジシアンジアミド、ジアミノジフェニルメタン、ジアミノジフェニルスルフォン、無水ピロメリット酸、芳香族ポリアミン、三フッ化ホウ素トリエチルアミン錯体等の三フッ化ホウ素のアミン錯体、１−アルキル−２−フェニルイミダゾール、２−アルキル−４−メチルイミダゾール、２−フェニル−４−アルキルイミダゾール等のイミダゾール誘導体、無水フタル酸、無水トリメリット酸等の有機酸、ジシアンジアミド、トリフェニルフォスフィン、ジアザビシクロウンデセン、ヒドラジン、フェノールノボラックやクレゾールノボラック等の多官能性フェノール、有機リン系化合物、第３級アミン、第４級アンモニウム塩等の公知のものが使用できる。なお、これら硬化剤（硬化触媒）は単独で用いてもよいし、必要に応じて２種類以上を併用してもよい。
【００２７】
本発明に用いられるシリコーンオリゴマー（Ｆ）は、予め３次元架橋していることが好ましく、従って、２官能性シロキサン単位（Ｒ２ＳｉＯ２／２）、３官能性シロキサン単位（ＲＳｉＯ３／２）および４官能性シロキサン単位（ＲＳｉＯ４／２）（式中、Ｒは有機基、例えば、メチル基、エチル基等の炭素数１又は２のアルキル基、フェニル基等の炭素数６〜１２のアリール基、ビニル基等であり、シリコーンオリゴマー中のＲ基は互いに同一であってもよいし、異なっていてもよい。）から選らばれる少なくとも一種類のシロキサン単位を含有し、シリコーンオリゴマーの重合度は、２〜７０（ＧＰＣ（ゲル浸透クロマトグラフ分析）による重量平均分子量からの換算）のものが好ましい。
【００２８】
例えば、２官能性シロキサン単位からなるもの、３官能性シロキサン単位からなるもの、４官能性シロキサン単位からなるもの、２官能性シロキサン単位と３官能性シロキサン単位からなるもの、３官能性シロキサン単位と４官能性シロキサン単位からなるもの、２官能性シロキサン単位と４官能性シロキサン単位からなるもの、及び２官能性シロキサン単位と３官能性シロキサン単位と４官能性シロキサン単位からなるものが挙げられる。また、シリコーンオリゴマーの重合度は、通常、２〜７０であるが、好ましくは、重合度６〜７０であり、より好ましくは１０〜５０である。重合度が２未満では、充分な３次元架橋構造が得られず、重合度が７０を超えるシリコーンオリゴマーを用いると、表面処理の際に処理むらが起こり、耐熱性が低下することがある。
【００２９】
シリコーンオリゴマー（Ｆ）の配合量は、無機充填剤（Ｅ）１００質量部に対して０．０１〜５０質量部が好ましい。０．０１質量部未満では、界面接着性向上の効果が不充分となることがあり、５０質量部を超えると、耐熱性等が低下する傾向がある。
【００３０】
本発明のフレキシブルプリント配線板用接着剤組成物は、有機溶剤に溶解または分散してワニスとして使用できる。有機溶剤としては特に制限はなく、例えば、メチルエチルケトン、メチルイソブチルケトン、アセトン等のケトン系溶剤、トルエン等の芳香族系溶剤、メタノール、エタノール等のアルコール系溶剤、Ｎ−メチルピロリドン、Ｎ，Ｎ−ジメチルホルムアミド等のアミド系溶剤を用いてもよい。なお、本発明のフレキシブルプリント配線板用接着剤組成物のワニスの樹脂固形分量は、通常、２０〜５０質量％である。
【００３１】
本発明のカバーレイフィルムは、基材フィルム上に、前記のフレキシブルプリント配線板用接着剤組成物を、直接コーティングして、有機溶剤を乾燥することで得られる。コーティング方法としては、特に制限されないが、コンマコーター、リバースロールコーター等が挙げられる。また、基材フィルムとしては、塗布可能であれば、特に限定しないが、ポリイミドフィルム、ＰＥＴフィルム、ポリアミドフィルム、液晶ポリマー等が挙げられる。
上記の用途に用いられるポリイミドフィルムとしては、例えば、Ｋａｐｔｏｎ（東レデュポン株式会社製商品名）やアピカルＮＰＩ（株式会社カネカ製商品名）が挙げられるが、イミド基を有するフィルム状のものであれば特に限定はされない。
【００３２】
本発明のカバーレイフィルムの作製方法としては、例えば、ポリイミドフィルム等の基材フィルム上に、本発明のフレキシブルプリント配線板用接着剤組成物のワニスを、乾燥後に厚み１０〜５０μｍになるように、塗布し、８０〜１５０℃で、１〜１０分間乾燥し、有機溶媒を除去する。また、さらに必要に応じ、４０〜６０℃で、１０〜４８時間、接着剤の養生を行い接着剤のフロー性を安定化してもよい。
【実施例】
【００３３】
次に本発明を実施例および比較例を用いて具体的に説明する。
（実施例１）
（１）シリコーンオリゴマー処理液の製造
撹拌装置、コンデンサー及び温度計を備えたガラスフラスコに、テトラメトキシシラン：４０ｇ及びメタノール：９３ｇを配合した溶液を入れ、次いで、酢酸：０．４７ｇ及び蒸留水：１８．９ｇを添加し、５０℃で８時間撹拌し、シロキサン単位の重合度が２０（ＧＰＣによる重量平均分子量から換算、以下同じ）のシリコーンオリゴマー（Ｆ）を合成した。得られたシリコーンオリゴマー（Ｆ）は、水酸基と反応する末端官能基としてメトキシ基及びシラノール基を有するものである。
得られたシリコーンオリゴマー（Ｆ）にメタノールを加えて、固形分１０質量％のシリコーンオリゴマー（Ｆ）処理液を作製した。
【００３４】
（２）フレキシブルプリント配線板用接着剤組成物の溶液の調整
無機充填剤（Ｅ）としてＢＦ０１３（水酸化アルミニウム；日本軽金属株式会社製商品名）１５０質量部を、メチルエチルケトン３８２質量部に分散させた後、シリコーンオリゴマー（Ｆ）として作製したシリコーンオリゴマー（Ｆ）処理液（固形分１０質量％）を１５質量部加え、３０分間室温（２５℃）にて撹拌した後、その溶液に、アクリルエラストマー（Ａ）としてＷＳ０２３ＤＲ（アクリルゴム；帝国化学産業株式会社製商品名）５０質量部、熱硬化性成分（Ｂ）としてＥＰ１００１（ビスフェノールＡ型エポキシ樹脂；ジャパンエポキシレジン株式会社製商品名）２０質量部と、ＹＤＣＮ７０３（クレゾールノボラック型エポキシ樹脂；東都化成株式会社製商品名）１０質量部と、ＣＲＧ−９５１（ノボラック型フェノール樹脂；昭和高分子株式会社製商品名）３０質量部を加え、さらにピロガロール（Ｃ）１質量部、ホスフィン酸金属塩（Ｄ）としてりん系難燃剤のＥＸＩＯＬＴ  ＯＰ９３５（ホスフィン酸アルミニウム塩、クラリアント社製商品名）を１０質量部加えた。さらに上記混合液に、エポキシ樹脂硬化剤として２Ｐ４ＭＺ（四国化成工業株式会社製商品名）１質量部を混合したものをフレキシブルプリント配線板用接着剤組成物溶液（ワニス）とした。なお、作製したフレキシブルプリント配線板用接着剤組成物溶液（ワニス）の樹脂固形分量は、４０質量％であった。
【００３５】
（３）カバーレイフィルムの作製
基材フィルムである厚み２５μｍのポリイミドフィルムＫａｐｔｏｎ１００Ｈ（デュポン株式会社製商品名）に、前記のフレキシブルプリント配線板用接着剤組成物のワニスを、乾燥後に厚み２５μｍになるように、塗布し、１２０℃で、５分間乾燥し、有機溶媒（メチルエチルケトン）を除去して、カバーレイフィルムを作製した。
【００３６】
（実施例２）
ＥＰ１００１（ビスフェノールＡ型エポキシ樹脂）及びＹＤＣＮ７０３（クレゾールノボラック型エポキシ樹脂）を、ＹＤＦ１７０（ビスフェノールＦ型エポキシ樹脂；東都化成株式会社製商品名）２０質量部に、２Ｐ４ＭＺ（エポキシ樹脂硬化剤）を、ジシアンジアミド：１質量部に変更した以外は、実施例１と同様に行い、フレキシブルプリント配線板用接着剤組成物溶液（ワニス）と、カバーレイフィルムを作製した。
【００３７】
（実施例３）
ＥＰ１００１（ビスフェノールＡ型エポキシ樹脂）を３０質量部に、ＹＤＣＮ７０３（クレゾールノボラック型エポキシ樹脂）を２０質量部に、ＣＲＧ９５１をＢＲＰ−２４４４（レゾール型フェノール樹脂；昭和高分子株式会社製商品名）１０質量部に、ＯＰ９３５（ホスフィン酸金属塩（Ｄ））を２０質量部に変更以外は、実施例１と同様に行い、フレキシブルプリント配線板用接着剤組成物溶液（ワニス）と、カバーレイフィルムを作製した。
【００３８】
（比較例１）
ＯＰ９３５（ホスフィン酸金属塩（Ｄ））を添加しない以外は、実施例３と同様に行い、フレキシブルプリント配線板用接着剤組成物溶液（ワニス）と、カバーレイフィルムを作製した。
【００３９】
（比較例２）
ピロガロール（Ｃ）を添加しない以外は、実施例３と同様に行い、フレキシブルプリント配線板用接着剤組成物溶液（ワニス）と、カバーレイフィルムを作製した。
【００４０】
（比較例３）
無機充填剤（Ｅ）であるＢＦ０１３（水酸化アルミニウム）と、シリコンオリゴマー（Ｆ）処理液を添加しない以外は、実施例３と同様に行い、フレキシブルプリント配線板用接着剤組成物溶液（ワニス）と、カバーレイフィルムを作製した。
【００４１】
実施例１〜３、比較例１〜３で作製したカバーレイフィルムの特性を、以下に示す方法により評価した。結果は表１に示した。
（評価方法）
（１）常態はく離接着強さ
ポリイミドフィルムＫａｐｔｏｎ１００Ｈ（デュポン株式会社製商品名）上の、作製したカバーレイフィルム表面に、片面銅箔のＣＣＬ（新日鐵化学株式会社製商品名；エスパネックスＭ；フレキシブルプリント基板用無接着剤銅張積層板）の銅箔面を１００℃のラミネートロール（線圧５ｋｇ／ｃｍ、ラミネート速度１ｍ／分）にて貼り合せた。その後、プレス（温度１７０℃、圧力１ＭＰａ、６０分間）を行ったものを試験片とした。
硬化した試験片をＪＩＳ  Ｋ  ６８５４−３に準拠し、カバーレイフィルムと、貼り合せたポリイミドフィルム間のＴ形はく離接着強さを測定した。はく離温度は、２３℃、はく離速度は１０ｍｍ／分で行った。
【００４２】
（２）リフローはんだ耐熱性
上記試験片は、ＪＩＳ  Ｃ  ６４８１に準拠し、加湿条件（温度４０℃、相対湿度８０％）に１２時間放置した後、リフローはんだ付け装置（日本パルス研究所製  ＲＦ４３０）を用いて、サンプル表面最高温度２６０℃となるように、試験片を加熱し、カバーレイフィルムと、貼り合せたＣＣＬ間のフクレの有無を目視で観測した。フクレ無しを「○」、フクレ有りを「×」とした。
【００４３】
（３）流れ出し性
ポリイミドフィルムＫａｐｔｏｎ１００Ｈ（デュポン株式会社製商品名）上の、作製したカバーレイフィルム表面に、厚さ２５μｍのポリイミドフィルムＫａｐｔｏｎ１００Ｈ（デュポン株式会社製商品名）を、１００℃のラミネートロール（線圧５ｋｇ／ｃｍ、ラミネート速度１ｍ／分）にて貼り合せ試験片とした。
前記試験片を８０ｍｍ×８０ｍｍに切出し、プレス（１６０℃、３ＭＰａ、２０分間）を行った。その後、四辺それぞれの最大はみ出し部分をノギスにて測定し、その平均を流れ出し量（ｍｍ）とした。流れ出し量の評価としては、０．５ｍｍ未満を「○」、０．５ｍｍ以上を「×」とした。
【００４４】
（４）難燃性
難燃性の評価は、難燃性の規格ＵＬ９４ＶＴＭによる試験（薄手材料垂直燃焼試験）を行い、ＶＴＭ−０に合格したものを「○」で表し、不合格のものを「×」で表した。なお、試験片は、常態はく離接着強さに使用したものと同様のものを使用した。
【００４５】
【表１】
0005680997.tif 000003
【００４６】
表１に示したように、ホスフィン酸金属塩（Ｄ）を添加しない比較例１は、難燃性に劣り、ピロガロール（Ｃ）を添加しない比較例２は、耐熱性に劣り、無機充填剤（Ｅ）とシリコンオリゴマー（Ｆ）処理液を添加しない比較例３は、耐熱性に劣り、また流れ出し性も悪く、作業性に問題があることがわかる。それに対し、実施例１〜３のカバーレイフィルムは、いずれの特性においても優れていることがわかる。
有機りん系難燃剤であるホスフィン酸金属塩と、還元剤であるピロガロールを併用することで、鉛フリーはんだに対応可能な、高い耐熱性を有するＦＰＣ用接着剤組成物及びカバーレイフィルムを提供することができる。